(57)【要約】【課題】  高温での加熱処理後に高い引張り強さを備え、且つ、薄い非水電解液二次電池の集電体としての使用に好適な複合箔を提供する。【解決手段】非水電解液二次電池の集電体を製造するための金属箔と接合界面層とキャリア箔とからなり、金属箔とキャリア箔とが接合界面層を介し積層した状態にあるキャリア箔付金属箔において、前記金属箔は、硬質ニッケル層若しくはニッケル合金層であり、トータル厚さ１０μｍ以下であることを特徴とするキャリア箔付金属箔等を採用する。【選択図】    なし【特許請求の範囲】
【請求項１】
非水電解液二次電池の集電体を製造するための金属箔と接合界面層とキャリア箔とからなり、金属箔とキャリア箔とが接合界面層を介し積層した状態にあるキャリア箔付金属箔において、
前記金属箔は、硬質ニッケル層若しくはニッケル合金層であり、トータル厚さ１０μｍ以下であることを特徴とするキャリア箔付金属箔。
【請求項２】
非水電解液二次電池の集電体を製造するための金属箔と接合界面層とキャリア箔とからなり、金属箔とキャリア箔とが接合界面層を介し積層した状態にあるキャリア箔付金属箔において、
前記金属箔は、硬質ニッケル層若しくはニッケル合金層と銅層とが積層したものであり、トータル厚さ１０μｍ以下であることを特徴としたキャリア箔付金属箔。
【請求項３】
前記ニッケル合金は、ニッケル−コバルト合金、ニッケル−亜鉛合金、ニッケル−リン合金、鉄−ニッケル−コバルト合金のいずれかである請求項１又は請求項２のいずれかに記載のキャリア箔付金属箔。
【請求項４】
前記接合界面層は、窒素含有有機化合物、硫黄含有有機化合物及びカルボン酸の中から選択される１種又は２種以上の有機剤を用いて形成した有機接合界面であり、引き剥がすことによりキャリア箔が除去できるものである請求項１〜請求項３のいずれかに記載のキャリア箔付金属箔。
【請求項５】
前記金属箔表面に、必要に応じて防錆処理層を設けたことを特徴とする請求項１〜請求項４のいずれかに記載のキャリア箔付金属箔。
【請求項６】
キャリア箔の表面に接合界面層を形成し、当該接合界面層の上に電解法で金属箔を析出形成する請求項１〜請求項４のいずれかに記載のキャリア箔付金属箔の製造方法において、以下に述べるＡ、Ｂ、Ｃの各工程を備えることを特徴とするキャリア箔付金属箔の製造方法。
Ａ：前記接合界面層上に、ニッケル、ニッケル合金、銅のいずれかのヤケメッキ条件で粗化処理層を電析させ第１粗化面を形成する第１粗化処理工程。
Ｂ：前記第１粗化面の上に、ニッケル、ニッケル合金、銅のいずれかの平滑メッキ条件で平滑メッキ層を形成する平滑メッキ処理工程。
Ｃ：前記平滑メッキ層上に、ニッケル、ニッケル合金、銅のいずれかのヤケメッキ条件で粗化処理層を電析させ第２粗化面を形成する第２粗化処理工程。
【請求項７】
キャリア箔の表面に接合界面層を形成し、当該接合界面層の上に電解法で金属箔を析出形成する請求項５に記載のキャリア箔付金属箔の製造方法において、
以下に述べるＡ、Ｂ、Ｃ、Ｄの各工程を備えることを特徴とするキャリア箔付金属箔の製造方法。
Ａ：前記接合界面層上に、ニッケル、ニッケル合金、銅のいずれかのヤケメッキ条件で粗化処理層を電析させ第１粗化面を形成する第１粗化処理工程。
Ｂ：前記第１粗化面の上に、ニッケル、ニッケル合金、銅のいずれかの平滑メッキ条件で平滑メッキ層を形成する平滑メッキ処理工程。
Ｃ：前記平滑メッキ層上に、ニッケル、ニッケル合金、銅のいずれかのヤケメッキ条件で粗化処理層を電析させ第２粗化面を形成する第２粗化処理工程。
Ｄ：第２粗化面上に防錆処理層を形成する防錆処理工程。
【請求項８】
請求項１〜請求項５のいずれかに記載のキャリア箔付金属箔を用いて得られる非水電解液二次電池の集電体。
【請求項９】
請求項８に記載の集電体を用いた非水電解液二次電池用電極。
【請求項１０】
活物質としてシリコン、錫又はこれらの合金を用いる請求項９に記載の非水電解液二次電池用電極。
【発明の詳細な説明】
【技術分野】
【０００１】
本件発明は、キャリア箔付金属箔及びそのキャリア箔付金属箔の製造方法並びにそのキャリア箔付金属箔を用いたリチウムイオン二次電池の集電体に関する。特に、リチウムイオン二次電池の集電体の製造に用いたときの高い引張り強さを発揮し、且つ、薄い金属箔を得るためのキャリア箔付金属箔として有用である。
【背景技術】
【０００２】
近年、携帯用ＰＣやビデオカメラ等のポータブル電子機器用電源もしくは電気自動車用電源として高容量の非水電解液二次電池の需要が高まっており、特に高出力の電力を取り出せる非水電解液二次電池としてリチウムイオン二次電池の普及には目覚ましいものがある。
【０００３】
従来から、この非水電解液二次電池の負極活物質を担持して用いる負極集電体として１８μｍ厚さ前後の銅箔が広く用いられてきた。この銅箔としては、電解銅箔又は圧延銅箔を使用することが可能である。そして、負極活物質としては、炭素材料、特に黒鉛質炭素が用いられているが、より高容量のシリコン、錫又はこれらの合金が新たに提案されている。非水電解液二次電池の負極は、例えば集電体に負極活物質を塗布又はメッキすることによって形成されるものである。
【０００４】
この負極集電体として用いられる銅箔は、その表面に負極活物質を塗布又はメッキする等して、例えば４００℃程度の温度で１０時間以上加熱処理し、活物質を表面に担持する操作が行われるのが一般的である。
【０００５】
そして、特許文献１にあるように、銅箔からなる集電体層とその片面又は両面に積層されている銀等からなる中間層とその上に積層されているシリコン、Ｓｎ又はこれらの合金からなる活物質層とによって構成されているリチウム電池用負極において、集電体層と中間層との界面に集電体層のＣｕと中間層の元素とが相溶している合金相が形成されていると共に、中間層と活物質層との界面に中間層の元素と活物質層のシリコン、Ｓｎ又はこれらの合金とが相溶している合金相が形成されているリチウム電池用負極が記載されている。特許文献１は、集電体層と活物質層との間に中間層を設け層間密着性を向上させ、充放電寿命を長くするものではある。
【０００６】
また、特許文献２には、電気化学的又は化学的にリチウムを吸蔵・放出可能な活物質膜を、集電体上に堆積したリチウム二次電池用電極であって、集電体として銅合金を用い、その引張強さ、比例限界及び弾性係数が一定以上であり、かつ集電体の面の表面粗さＲａが０．０１〜１μｍであるリチウム二次電池用電極が記載されている。
【０００７】
さらに、特許文献３には、表面粗さＲａが０．２μｍ以上の導電性金属箔を集電体とし、ケイ素及び／又はケイ素合金を含む活物質粒子と、銅又は銅合金等の導電性金属粉末の混合物を、集電体の表面上で非酸化性雰囲気に焼結して得られるリチウム二次電池用電極が開示されている。
【０００８】
【特許文献１】特開平２００４−２２３０６号公報
【特許文献２】特開平２００３−７３０５号公報
【特許文献３】特開平２００２−２６０６３７号公報
【発明の開示】
【発明が解決しようとする課題】
【０００９】
しかしながら、負極集電体には、２つの問題点が存在していた。以下、２つの問題点を分別して説明することとする。
【００１０】
（物理的強度から見た問題点）
集電体である銅箔表面へ、４００℃程度の熱処理により活物質を担持すると、通常の電解銅箔及び圧延銅箔は再結晶化が起こり、軟化現象が発生する。その結果、銅箔の引張り強さが低下し、伸び率が高くなるのである。一方、二次電池の負極材を構成する活物質は、充放電を行う場合には膨張及び収縮するのが常であり、集電体層を構成する銅箔にその膨張及び収縮による応力が負荷されることになる。
【００１１】
その結果、加熱により引張り強さが低下し、伸び率の大きくなった銅箔は、活物質の膨張の挙動に追従し伸びた状態で塑性変形し、収縮挙動には追従できなくなり変形した状態が維持される。このように非水電解液二次電池の負極集電体が変形してしまうと、その結果として充放電特性が低下し、規格に定める定格電流を出力できず、電池寿命としても短くなる。現在市場を流通している銅箔では、加熱を受ける前の常態での引張り強さが４０ｋｇｆ／ｍｍ２〜６０ｋｇｆ／ｍｍ２、伸び率は３．０％以上であり、４００℃×１０時間程度の熱処理を受けると引張り強さは２０ｋｇｆ／ｍｍ２〜３３ｋｇｆ／ｍｍ２、伸び率は５．０％以上であり、相当な軟化が起こっていることが分かる。
【００１２】
上述の特許文献に開示の発明においても、非水電解液二次電池の充放電時の集電体の変形防止は達成できていない。特許文献１は、集電体層と活物質層との間に中間層を設けるものであり、その目的は充放電寿命を長くするものではあるが、特許文献１は集電体を構成する銅箔の高温での加熱処理後の抗張力の低下を防止することによって、高い充放電特性を付与するものではない。
【００１３】
また、特許文献２は、集電体の特性、物性を規定することによって、充放電により集電体にしわ等の変形の発生するのを抑制し、リチウム二次電池の体積当たりのエネルギー密度を高めるものであるが、特許文献２は集電体を構成する銅箔の高温での加熱処理後の抗張力の低下を防止することによって、高い充放電特性を付与するものではない。
【００１４】
更に、特許文献３は、一定以上の表面粗さＲａを有する導電性金属箔を集電体とし、特定の活物質粒子と導電性金属粉末の混合物の層を集電体表面上で焼結することによって、高い放電容量及び優れた充放電サイクルを得るものであるが、この特許文献３も集電体を構成する銅箔の高温での加熱処理後の抗張力の低下を防止することによって、高い充放電特性を付与するものではない。
【００１５】
（集電体の厚さから見た問題点）
現在の電子機器及び電気機器等は、軽薄短小化の流れを受け、電子及び電気機器に持ち運び可能というハンディ特性が強く要求される。例えば、ノートブックタイプのパーソナルコンピュータでは、軽量化という観点からの市場競争には目を見張るものがあり、非水電解液二次電池が一般的に使用されてきた。ところが、現実には、ノートブックタイプのパーソナルコンピュータ重量の中で、電池自体が非常に大きな重量を占めているのが現実である。従って、現在の充放電可能な電池には、電池自体の軽量化ということが常に求められてきた。
【００１６】
そこで、従来から非水電解液二次電池の構成材料の軽量化という観点からのアプローチがなされており、負極集電材もその例外ではなかった。非水電解液二次電池の軽量化を図ろうとすると、負極集電材の厚さを薄くすることが電池の小型化及び軽量化の観点から好ましい。しかしながら、従来の銅箔等の金属箔を用いる限りには、その薄層化にも限界が存在した。
【００１７】
以上のことから、市場では非水電解液二次電池の長寿命化と品質安定性を図るため、４００℃×１０時間程度の熱処理を受けても、箔としての引張り強さが５０ｋｇｆ／ｍｍ２以上の引張り強さを備える抗軟化特性に優れ、且つ非水電解液二次電池としてのトータル重量の軽量化の図れる薄い金属箔が求められてきたのである。
【課題を解決するための手段】
【００１８】
そこで、本件発明者等は、鋭意研究の結果、以下に示すキャリア箔付金属箔の金属箔部を非水電解液二次電池の集電体を製造するために用いれば、強度と厚さの問題とを解決出来ることに想到したのである。以下、本件発明に関して説明する。
【００１９】
＜本件発明に係るキャリア箔付金属箔＞
本件発明に係るキャリア箔付金属箔は、「非水電解液二次電池の集電体を製造するための金属箔と接合界面層とキャリア箔とからなり、金属箔とキャリア箔とが接合界面層を介し積層した状態にあるキャリア箔付金属箔において、前記金属箔は、硬質ニッケル層若しくはニッケル合金層であり、トータル厚さ１０μｍ以下であることを特徴とするキャリア箔付金属箔。」である。図１に、このキャリア箔付金属箔の模式断面図を示している。以下、このキャリア箔付金属箔を「第１キャリア箔付金属箔」と称する。図１から理解出来るように、第１キャリア箔付金属箔１ａは、基本的にキャリア箔２と接合界面層３と金属箔４とからなっている。
【００２０】
また、他の本件発明に係るキャリア箔付金属箔は、「非水電解液二次電池の集電体を製造するための金属箔と接合界面層とキャリア箔とからなり、金属箔とキャリア箔とが接合界面層を介し積層した状態にあるキャリア箔付金属箔において、前記金属箔は、硬質ニッケル層若しくはニッケル合金層と銅層とが積層したものであり、トータル厚さ１０μｍ以下であることを特徴とするキャリア箔付金属箔。」である。図２に、このキャリア箔付金属箔の一例の模式断面図を示している。以下、このキャリア箔付金属箔を「第２キャリア箔付金属箔」と称する。図２から分かるように、第２キャリア箔付金属箔１ｂは、基本的にキャリア箔２と接合界面層３と金属箔４とからなっている。ところが、第２キャリア箔付金属箔１ｂの金属箔４は、少なくとも銅層５が存在し、図２（ａ）及び図２（ｂ）に示すように銅層５の片面に硬質ニッケル層（若しくはニッケル合金層）６が存在する場合、図２（ｃ）に示すように銅層６の両面に硬質ニッケル層（若しくはニッケル合金層）６が存在する場合とがあるのである。即ち、第２キャリア箔付金属箔１ｂの金属箔４は、複合箔となっているのである。
【００２１】
図１及び図２に示す如きキャリア箔付金属箔の層構成を採用し、後述する製造方法を採用することで、金属層を薄く製造することが可能であり、しかも、製品化される直前までキャリア箔が金属層と一体化した状態で支持し保護するため、金属層にシワ、割れ、折れ等の欠陥が発生することが無くなるのである。以下、キャリア箔、接合界面層、金属箔（層）のそれぞれに関して説明する。但し、第１キャリア箔付金属箔と第２キャリア箔付金属箔とで異なるのは、金属箔部分であり、この点は区分して述べることとする。
【００２２】
（キャリア箔）
ここでキャリア箔２として用いることの出来るのは、アルミ箔、銅箔等の金属箔、及び導電性を有する有機フィルム等である。導電性を要求するのは、以下に述べる製造方法に起因するものである。このキャリア箔２の厚さは特に限定はないが、キャリア箔２が存在することで、金属層４が非常に薄くとも、作業者によるハンドリングが極めて容易なものとなるのである。
【００２３】
（接合界面層）
そして、このキャリア箔２の表面に設ける接合界面層３に関して説明する。接合界面層を何で形成するかにより、キャリア箔付金属箔のキャリア箔をエッチング除去することを要するエッチャブルタイプと、当該キャリア箔を引き剥がし除去することの出来るピーラブルタイプとに分かれることになる。本件発明の場合には、本件発明に係るキャリア箔付金属箔を用いて非水電解液二次電池の集電体を製造するプロセスを考えるに、ピーラブルタイプとして用いることが有利であると判断している。
【００２４】
従って、ピーラブルタイプの場合には、接合界面層の形成に、金属材を用いる場合には亜鉛又はクロム、クロメートに代表される金属酸化物等を厚い層とするか、有機剤を用いるかである。特に、ピーラブルタイプの場合には、有機剤を用いて接合界面層を形成することが望ましい。キャリア箔を引き剥がすときの引き剥がし強度を低位で安定化させることが出来るからである。ここで用いる有機剤は、具体的には以下の通りである。
【００２５】
有機剤としては、窒素含有有機化合物、硫黄含有有機化合物及びカルボン酸の中から選択される１種又は２種以上からなるものを用いるのである。そして、窒素含有有機化合物には、置換基を有する窒素含有有機化合物を含んでいる。具体的には、窒素含有有機化合物としては、置換基を有するトリアゾール化合物である１，２，３−ベンゾトリアゾール、カルボキシベンゾトリアゾール、Ｎ’，Ｎ’−ビス（ベンゾトリアゾリルメチル）ユリア、１Ｈ−１，２，４−トリアゾール及び３−アミノ−１Ｈ−１，２，４−トリアゾール等を用いることが好ましい。
【００２６】
硫黄含有有機化合物には、メルカプトベンゾチアゾール、チオシアヌル酸及び２−ベンズイミダゾールチオール等を用いることが好ましい。
【００２７】
カルボン酸は、特にモノカルボン酸を用いることが好ましく、中でもオレイン酸、リノール酸及びリノレイン酸等を用いることが好ましい。
【００２８】
これらの有機剤を用いた接合界面層の形成は、有機剤を含んだ溶液の中にキャリア箔を浸漬する方法、キャリア箔の面に対し有機剤を含んだ溶液をシャワーリング若しくは滴下する方法、キャリア箔に有機剤を電着させる方法等を採用することができる。但し、浸漬法の場合には、不可避的に接合界面層がキャリア箔の両面に形成されることになるが、何ら問題はない。
【００２９】
（金属箔（層））
第１キャリア箔付金属箔の金属箔：  金属箔に、硬質ニッケル層若しくはニッケル合金層を用いたのは、これらが耐熱特性に優れ、４００℃×１０時間程度の加熱では軟化が起こりにくく、複合箔全体として見たときの引張り強さの低下を効果的に抑制し、加熱後の引張り強さを４８ｋｇｆ／ｍｍ２以上とすることが容易だからである。本件発明に言う硬質ニッケル層とは、結晶粒が平均結晶粒径０．３μｍ以下のレベルに微細化され、機械的強度の高い物性を備えるものである。
【００３０】
第１キャリア箔付金属箔の金属箔層（硬質ニッケル層若しくはニッケル合金層）の厚みが１．０μｍ〜７．０μｍであることが好ましいのである。上記メッキ層の厚みが１．０μｍ未満では、その表面に活物質を担持する際の作業が困難となるのである。一方、上記硬質ニッケル層等の厚さが７．０μｍを超えても、引張り強さの値は向上せず、ニッケル等の比較的高価な成分を多量に使用するだけとなるからである。
【００３１】
そして、本件発明で言うニッケル合金とは、ニッケル−コバルト合金、ニッケル−亜鉛合金、ニッケル−リン合金、ニッケル−鉄−コバルト合金のいずれかを用いることが好ましい。いずれのニッケル合金も耐熱特性に優れ、良好な抗軟化抵抗を示し、且つ、メッキ法を用いての合金組成及び膜厚コントロールが比較的に容易なものである。
【００３２】
第２キャリア箔付金属箔の金属箔：  硬質ニッケル層若しくはニッケル合金層と銅層とが積層した状態のものである。そのバリエーションを例示的に示したのが図２である。このように一部に銅層を含ませることで、品質的な低下を最小限に抑え、比較的高価なニッケル等の使用量を削減することができ、安価な製品としての供給を可能とするのである。
通常、キャリア箔の存在しない状態で、薄い銅層の片面に硬質ニッケル層をメッキ法で設けると、銅箔が反り返って巻き込むカール現象が起こり、ハンドリング性に欠けるものとなる。ところが、本件発明の場合には、キャリア箔が支持しているために、カール現象の発生を防止出来るのである。
【００３３】
しかしながら、図２（ａ）及び図２（ｂ）に示すように銅層５の片面に硬質ニッケル層（若しくはニッケル合金層）６を設けると、キャリア箔を除去した後にカール現象を起こす場合もあり、銅層５の両面に硬質ニッケル層（若しくはニッケル合金層）６を設けるのが好ましいのである。また、銅層５の両面に耐酸化性に優れた硬質ニッケル層（若しくはニッケル合金層）６が被膜として存在することで、銅層５自体の酸化腐食を防止できるからである。
【００３４】
第２キャリア箔付金属箔の金属箔層は、銅層と硬質ニッケル層（若しくはニッケル合金層）６とのトータル厚さが１０μｍ以下であり、硬質ニッケル層（若しくはニッケル合金層）の厚みが０．５μｍ〜３．０μｍであることが好ましいのである。上記メッキ層の厚みが０．５μｍ未満では、非水電解液二次電池としての充放電時の活物質の膨張挙動に抗うだけの引張り強さが期待できない。一方、上記硬質ニッケルメッキ層等の厚さが３．０μｍを超えても、引張り強さの値は顕著に向上しないのであり、ニッケル等の比較的高価な成分を多量に使用するだけとなるからである。
【００３５】
以上に述べてきた金属箔層を用いることで、４００℃×１０時間程度の加熱では十分な抗軟化性能を示し、５０ｋｇｆ／ｍｍ２以上の引張り強さを示すものとなる。
【００３６】
更に、第１キャリア箔付金属箔及び第２キャリア箔付金属箔の金属箔の表面には、必要に応じて防錆処理層を設けることも好ましいのである。特に、第２キャリア箔付金属箔の図２（ａ）に示す如きバリエーションの場合には、酸化腐食を受けやすい銅層５が最外層に露出しており、この銅層に関しては長期保存性の観点から、防錆処理を施すことが好ましいのである。防錆処理には、ベンゾトリアゾール、イミダゾール等を用いる有機防錆、若しくは亜鉛、クロメート、亜鉛合金等を用いる無機防錆のいずれを採用しても問題はない。
【００３７】
＜本件発明に係るキャリア箔付金属箔の製造方法＞
本件発明に係るキャリア箔付金属箔は、上述したように両面に一定の粗さを付与することが好ましいので、以下に述べる製造方法を採用する事が好ましいのである。なお、キャリア箔上への接合界面層の形成は、上述したようにピーラブルタイプとしての接合界面層の形成であり、公知の手法を用いて行えばよいのであり、特に限定は要さない。そのため、本件発明では、既に接合界面層がキャリア箔の表面に形成されていることを前提として、それ以降の製造プロセスに特徴を持つものとして工程を記載しているのである。以下にＡ、Ｂ、Ｃの各工程ごとに順を追って説明する。
【００３８】
（工程Ａ）
前記接合界面層上に、硬質ニッケル、ニッケル合金、銅のいずれかのヤケメッキ条件で粗化処理層を電析させ第１粗化面を形成する第１粗化処理工程である。この時の粗化レベルを任意に調節することで、キャリア箔を除去した後の金属箔表面の粗さが決まるのである。従って、この粗化レベルを調製することにより、その表面に担持する負極活物質の種類、担持方法に応じての調整が可能となる。
【００３９】
硬質ニッケルで第１粗化面を形成する場合：  以下の組成の硬質ニッケル電解メッキ浴を採用することが好ましい。最も高温加熱後の抗軟化特性に優れた硬質ニッケルメッキ層が得られるからである。このメッキ液の構成成分に関しては、後述する工程Ｂで詳細に説明する。本件発明で用いた硬質ニッケル電解メッキ浴は、ワット浴に近い組成を採用しているが、一般的なワット浴よりも単純な組成で、且つ、安定的な電解の可能なメッキ液組成を採用している。中でも、特徴的なのは、浴を構成するのにニッケル塩とアンモニウム塩とを併存させた点にある。
【００４０】
ニッケルのヤケメッキを行おうとする場合には、ＮｉＳＯ４・６Ｈ２Ｏ  ５０ｇ／ｌ〜８０ｇ／ｌ、ＮＨ４Ｃｌ濃度  １０ｇ／ｌ〜２０ｇ／ｌ、Ｈ３ＢＯ３濃度  １０ｇ／ｌ〜３０ｇ／ｌの溶液を用いて、液温２０℃〜５０℃、ｐＨ３〜５、電流密度１０Ａ／ｄｍ２〜５０Ａ／ｄｍ２の条件で攪拌を行いながらのメッキを採用する事が出来る。
【００４１】
ニッケル合金で第１粗化面を形成する場合：  以下に例示的に述べる合金メッキ液等を用い、最も高温加熱後の抗軟化特性に優れたニッケル合金メッキ層を得るのである。
【００４２】
ニッケル−コバルト合金のヤケメッキを行おうとする場合は、ＮｉＳＯ４・６Ｈ２Ｏ  ５０ｇ／ｌ〜１００ｇ／ｌ、ＮｉＣｌ２・６Ｈ２Ｏ  １５ｇ／ｌ〜２５ｇ／ｌ、ＣｏＳＯ４・７Ｈ２Ｏ  ５ｇ／ｌ〜１５ｇ／ｌ、Ｈ３ＢＯ３  １０ｇ／ｌ〜２０ｇ／ｌの溶液を用いて、液温２０℃〜５０℃、ｐＨ２〜５、電流密度１０Ａ／ｄｍ２〜３０Ａ／ｄｍ２の条件で攪拌を行いながらのメッキを採用する事が出来る。
【００４３】
ニッケル−亜鉛合金のヤケメッキを行おうとする場合は、ＮｉＳＯ４・６Ｈ２Ｏを用いニッケル濃度として１〜２．０ｇ／ｌ、ピロリン酸亜鉛を用いて亜鉛濃度が０．１〜１ｇ／ｌ、ピロリン酸カリウム５０〜５００ｇ／ｌの溶液を用い、液温２０〜５０℃、ｐＨ８〜１１、電流密度１０〜１５Ａ／ｄｍ２の条件で攪拌を行いながらのメッキを採用する事が出来る。
【００４４】
ニッケル−リン合金のヤケメッキを行おうとする場合は、ＮｉＳＯ４・６Ｈ２Ｏ  ６０〜９０ｇ／ｌ、ＮｉＣｌ２・６Ｈ２Ｏ  １８〜２８ｇ／ｌ、Ｈ３ＰＯ４  １５〜２５ｇ／ｌ、Ｈ３ＰＯ３  １０〜２０ｇ／ｌ、液温７０〜９５℃、ｐＨ０．５〜１．５、電流密度５〜５０Ａ／ｄｍ２の条件で攪拌を行いながらのメッキを採用する事が出来る。
【００４５】
ニッケル−鉄−コバルト合金のヤケメッキを行おうとする場合は、ＣｏＳＯ４・７Ｈ２Ｏ  ２５〜１５０ｇ／ｌ、ＮｉＳＯ４・６Ｈ２Ｏ  ２５〜１５０ｇ／ｌ、硫酸第１鉄  ２５〜１５０ｇ／ｌ、Ｈ３ＢＯ３  １５〜２５ｇ／ｌの溶液を用いて、液温４５〜５５℃、ｐＨ４〜５、電流密度８〜２０Ａ／ｄｍ２の条件で攪拌を行いながらのメッキを採用する事が出来る。
【００４６】
銅で第１粗化面を形成する場合：  銅メッキ液として用いるものに特に限定はないが、硫酸銅系溶液を用いるのであれば、銅濃度  ５ｇ／ｌ〜２０ｇ／ｌ、フリー硫酸濃度  ５０ｇ／ｌ〜２００ｇ／ｌ、その他必要に応じた添加剤（α−ナフトキノリン、デキストリン、ニカワ、チオ尿素等）を含む溶液を用い、液温１５〜４０℃、電流密度１０〜５０Ａ／ｄｍ２の条件で攪拌を行いながらのメッキを採用する事が出来る。
【００４７】
（工程Ｂ）
この工程は、前記第１粗化面の上に、ニッケル、ニッケル合金、銅のいずれかの平滑メッキ条件で平滑メッキ層を形成する平滑メッキ処理工程である。この平滑メッキ層は、第１粗化面を構成したと同様の成分を用いても、異なる成分を用いても差し支えのないものである。従って、各成分ごとの平滑メッキとして採用可能な条件を例示的に列挙する事とする。
【００４８】
硬質ニッケルの平滑メッキを行う場合：  以下の組成の硬質ニッケル電解メッキ浴を採用することが好ましい。この平滑メッキ液の構成成分に関しては、上述のヤケメッキの場合と共通する。最も高温加熱後の抗軟化特性に優れた硬質ニッケルメッキ層が得られるからである。
【００４９】
ニッケルの平滑メッキを行おうとする場合には、ＮｉＳＯ４・６Ｈ２Ｏ  １００ｇ／ｌ〜１８０ｇ／ｌ、ＮＨ４Ｃｌ濃度  ２０ｇ／ｌ〜３０ｇ／ｌ、Ｈ３ＢＯ３濃度  ２０ｇ／ｌ〜６０ｇ／ｌの溶液を用いて、液温２０℃〜５０℃、ｐＨ３〜５、電流密度１Ａ／ｄｍ２〜５０Ａ／ｄｍ２の条件で攪拌を行いながらのメッキを採用する事が出来る。
【００５０】
ここでＮｉＳＯ４・６Ｈ２Ｏの濃度は、１００ｇ／ｌ〜１８０ｇ／ｌとすることが望ましい。ＮｉＳＯ４・６Ｈ２Ｏの濃度が１００ｇ／ｌ未満となると、メッキ液中のニッケル濃度が希薄になり、工業的生産性を満足しないばかりか、メッキ表面の平滑性に劣るものとなるのである。そして、ＮｉＳＯ４・６Ｈ２Ｏの濃度が１８０ｇ／ｌを超えても、硬質ニッケルの析出速度に大きな変化はなく、むしろ廃液処理の負荷が増大するのである。
【００５１】
Ｈ３ＢＯ３は緩衝剤としての役割を果たすものである。Ｈ３ＢＯ３の濃度は、２０ｇ／ｌ〜６０ｇ／ｌの範囲とする事が望ましいのである。このＨ３ＢＯ３濃度は、上述のＮｉＳＯ４・６Ｈ２Ｏの濃度との関係で決められるものであり、この範囲をはずれると硬質ニッケルメッキ層自体の強度が不足することとなる。
【００５２】
液温は２０℃〜５０℃と広い範囲を採用する事が可能である。通常の酢酸ニッケル浴やスルファミン酸浴の如き液温による引張り強さに与える影響が少ないからである。そして、上述の組成の溶液とするとｐＨは３〜５を採用することが、最も良好な引張り強さの安定したメッキ被膜を得ることが出来るのである。更に、メッキを行う際の電流密度は、１Ａ／ｄｍ２〜５０Ａ／ｄｍ２の広い範囲を採用する事が可能である。酢酸ニッケル浴の如き電流密度による引張り強さに与える影響が少ないからである。特に、硬質ニッケルメッキ層自体の引張り強さを高くすることを考えると、４Ａ／ｄｍ２以下の電流密度、若しくは１０Ａ／ｄｍ２以上の範囲を採用する事が望ましい。そして、４Ａ／ｄｍ２〜１０Ａ／ｄｍ２の範囲は、硬質ニッケルメッキ層として最も低い引張り強さとなる傾向にあるが、この電流密度範囲での引張り強さに大きな変動はなく一定レベルの値となる傾向にある。従って、製品の品質安定性を確保することを重視する場合には、４Ａ／ｄｍ２〜１０Ａ／ｄｍ２の範囲を採用することが好ましいのである。以上に述べてきた内容は、メッキ液に攪拌を加える攪拌浴であることを前提としている。
【００５３】
ニッケル合金の平滑メッキを行う場合：  以下に例示的に述べる合金メッキ液等を用い、最も高温加熱後の抗軟化特性に優れたニッケル合金メッキ層を得るのである。
【００５４】
ニッケル−コバルト合金の平滑メッキを行おうとする場合は、ＮｉＳＯ４・６Ｈ２Ｏ  １００ｇ／ｌ〜１８０ｇ／ｌ、ＮｉＣｌ２・６Ｈ２Ｏ  ３０ｇ／ｌ〜５０ｇ／ｌ、ＣｏＳＯ４・７Ｈ２Ｏ  １０ｇ／ｌ〜４０ｇ／ｌ、Ｈ３ＢＯ３  ２０ｇ／ｌ〜４０ｇ／ｌの溶液を用いて、液温２０℃〜５０℃、ｐＨ２〜５、電流密度１Ａ／ｄｍ２〜１５Ａ／ｄｍ２の条件で攪拌を行いながらのメッキを採用する事が出来る。
【００５５】
ニッケル−亜鉛合金の平滑メッキを行おうとする場合は、ＮｉＳＯ４・６Ｈ２Ｏを用いニッケル濃度として１．０ｇ／ｌ〜２．５ｇ／ｌ、ピロリン酸亜鉛を用いて亜鉛濃度が０．１ｇ／ｌ〜１ｇ／ｌ、ピロリン酸カリウム５０ｇ／ｌ〜５００ｇ／ｌの溶液を用い、液温２０〜５０℃、ｐＨ８〜１１、電流密度０．３Ａ／ｄｍ２〜１０Ａ／ｄｍ２の条件で攪拌を行いながらのメッキを採用する事が出来る。
【００５６】
ニッケル−リン合金の平滑メッキを行おうとする場合は、ＮｉＳＯ４・６Ｈ２Ｏ  １２０ｇ／ｌ〜１８０ｇ／ｌ、ＮｉＣｌ２・６Ｈ２Ｏ  ３５ｇ／ｌ〜５５ｇ／ｌ、Ｈ３ＰＯ４  ３０ｇ／ｌ〜５０ｇ／ｌ、Ｈ３ＰＯ３  ２０ｇ／ｌ〜４０ｇ／ｌ、液温７０〜９５℃、ｐＨ０．５〜１．５、電流密度５Ａ／ｄｍ２〜５０Ａ／ｄｍ２の条件で攪拌を行いながらのメッキを採用する事が出来る。
【００５７】
ニッケル−鉄−コバルト合金の平滑メッキを行おうとする場合は、ＣｏＳＯ４・７Ｈ２Ｏ  ５０ｇ／ｌ〜３００ｇ／ｌ、ＮｉＳＯ４・６Ｈ２Ｏ  ５０ｇ／ｌ〜３００ｇ／ｌ、硫酸第１鉄  ５０ｇ／ｌ〜３００ｇ／ｌ、Ｈ３ＢＯ３  ３０ｇ／ｌ〜５０ｇ／ｌの溶液を用いて、液温４５〜５５℃、ｐＨ４〜５、電流密度１Ａ／ｄｍ２〜１０Ａ／ｄｍ２の条件で攪拌を行いながらのメッキを採用する事が出来る。
【００５８】
銅の平滑メッキを行う場合：  銅メッキ液としては、硫酸銅系溶液、ピロ燐酸銅系溶液等の銅イオン供給源として使用可能な溶液を用い、特に限定されるものではない。例えば、硫酸銅系溶液であれば、濃度が銅濃度が３０ｇ／ｌ〜１００ｇ／ｌ、フリー硫酸濃度が５０ｇ／ｌ〜２００ｇ／ｌの溶液を用い、液温３０℃〜８０℃、電流密度１Ａ／ｄｍ２〜１００Ａ／ｄｍ２の条件で攪拌を行いながらのメッキを採用する事が出来る。また、ピロ燐酸銅系溶液であれば、銅濃度が１０ｇ／ｌ〜５０ｇ／ｌ、ピロ燐酸カリウム濃度が１００ｇ／ｌ〜７００ｇ／ｌの溶液を用い、液温３０℃〜６０℃、ｐＨ８〜１２、電流密度１Ａ／ｄｍ２〜１０Ａ／ｄｍ２の条件で攪拌を行いながらのメッキを採用する事が出来る。
【００５９】
（工程Ｃ）
この第２粗化処理工程では、前記平滑メッキ層上に、ニッケル、ニッケル合金、銅のいずれかのヤケメッキ条件で粗化処理層を電析させ第２粗化面を形成するのである。この第２粗化面は、第１粗化面及び平滑メッキ層を構成したと同様の成分を用いても、異なる成分を用いても差し支えのないものである。
【００６０】
そして、ヤケメッキを行うという点に関しては、第１粗化面を形成するのと同様であり、第１粗化面に適用した製造概念と全く同一である。そこで、重複した記述を避けるため、ここでの第２粗化面の説明は省略する。この第２粗化面の果たす役割は、第１粗化面と同様であり、その表面に担持する負極活物質の種類、担持方法に応じての粗化レベルの調整が任意に行えるのである。
【００６１】
更に、金属箔の表面に防錆処理を施す場合には、以下に述べるＡ、Ｂ、Ｃ、Ｄの各工程を経て、キャリア箔付金属箔を得るのである。
【００６２】
Ａ：前記接合界面層上に、ニッケル、ニッケル合金、銅のいずれかのヤケメッキ条件で粗化処理層を電析させ第１粗化面を形成する第１粗化処理工程。
Ｂ：前記第１粗化面の上に、ニッケル、ニッケル合金、銅のいずれかの平滑メッキ条件で平滑メッキ層を形成する平滑メッキ処理工程。
Ｃ：前記平滑メッキ層上に、ニッケル、ニッケル合金、銅のいずれかのヤケメッキ条件で粗化処理層を電析させ第２粗化面を形成する第２粗化処理工程。
Ｄ：第２粗化面上に防錆処理層を形成する防錆処理工程。
【００６３】
このＡ、Ｂ、Ｃ、Ｄの各工程の内、Ａ工程、Ｂ工程、Ｃ工程の各工程に関しては、上述したと同様である。従って、これらの説明は省略し、工程Ｄのみを説明する。工程Ｄは、第２粗化面上に防錆処理層を形成する防錆処理工程であり、防錆処理層として用いるものに関して特段の制限はないことは、上述のとおりである。そして、金属系の防錆を用いる場合には、亜鉛、真鍮等の犠牲防食元素を用い、更にクロメート処理を行うなどして、防錆能力の強化を図ることも可能である。
【００６４】
以上のようにして得られたキャリア箔付金属箔は、キャリア箔を除去した後の金属箔の両面に適度な粗化処理が施され、非水電解液二次電池の集電体を製造するための金属箔として最適な物理的強度及び形状を備えるものとなる。
【００６５】
＜本件発明に係る複合箔を用いた集電体及びその集電体を用いた非水電解液二次電池用電極＞
ここで言う集電体は、本件発明に係るキャリア箔付金属箔のいずれかを用いたものである。この集電体は、従来の集電体に比べて薄いものとなり、しかもキャリア箔付金属箔の金属箔の持つ高温加熱後の優れた抗軟化特性により得られる高い引張り強さ故に、表面に担持された活物質の充放電時の膨張及び収縮挙動に対する抵抗力が高く、非水電解液二次電池の負極を構成する集電体の寿命を長くする事が可能となる。なお、本発明に係る非水電解二次電池用電極は、上記集電体を用い、公知の活物質と組み合わせて形成される。必要に応じてバインダー等も用いられる。特に、活物質としてシリコン、錫又はこれらの合金を用い、これを上記集電体に塗布、メッキ、スパッタ、真空蒸着して得られる電極は、高い充放電容量を有する。
【００６６】
本件発明に係るキャリア箔付金属箔を用いて、非水電解液二次電池の負極材を得るためには、次のような製造方法を採用することが好ましい。図３（ａ）に示すキャリア箔付金属箔１ａの金属層４の表面に活物質層７を形成し、図３（ｂ）に示す状態とする。そして、図４（ｃ）に示すようにキャリア箔２を引き剥がして除去し、金属層４の反対面を露出させる。続いて、図４（ｄ）に示すように、金属層４の反対面に更に活物質層７を形成し、加熱する等して活物質担持を完了し負極材８とするのである。
【００６７】
＜非水電解液二次電池＞
以上のように、本件発明に係るキャリア箔付金属箔のいずれかを用いることで、集電体の厚さを薄くし電池の小型化に資すると共に、集電体寿命が長命化すると言うことは、非水電解液二次電池用電極として小型化及び長寿命化も可能であり、結果として市場に供給される非水電解液二次電池の繰り返し充電回数を飛躍的に向上させることが可能となり、高品質で且つ小型化した非水電解液二次電池の提供が可能となるのである。なお、本件発明に係る非水電解液二次電池は、上記電極を負極とするものであり、陽極材、電解液等は公知のものが使用できる。例えば、陽極材としては、コバルト酸リチウム、マンガン酸リチウム等が用いられ、電解液としてはプロピレンカーボネート、エチレンカーボネート等が用いられる。
【発明の効果】
【００６８】
本発明に係るキャリア箔付金属箔の金属箔は、非水電解液二次電池の集電体製造に用いる金属箔としてみれば極めて薄いものであり、しかも、高温、例えば４００℃×１０時間程度の加熱処理後においても５０ｋｇｆ／ｍｍ２以上の高い抗張力を有する。
【００６９】
また、本件発明に係る製造方法によって、キャリア箔付金属箔の金属箔の両面に負極活物質を密着性良く担持するための適度な粗度を付与することが容易であり、しかも、歩留まりよく安定して生産できるものとなる。更に、上記キャリア箔付金属箔の金属箔部分はは、高温での長時間加熱後の引張り強さが高いため、非水電解液二次電池の電極の集電体として用いることが好適であり、二次電池の充放電に伴う膨張、収縮に対応することができ、その結果として高品質の非水電解液二次電池を得ることができ、優れた充放電特性及び電池としての長寿命化及び小型化が図れる。
【発明を実施するための最良の形態】
【００７０】
以下、実施例を通じて、本件発明に係るキャリア箔付金属箔を製造し、金属箔自体の加熱後の引張り強さを測定した。
【実施例】
【００７１】
この実施例では、金属層を硬質ニッケルで構成したキャリア箔付金属箔１ａを製造した。最初に、１８μｍ厚さの銅箔をキャリア箔として用い、キャリア箔の表面を酸洗処理して、付着している油脂成分を完全に除去し、余分な表面酸化被膜除去を行った。この酸洗処理には、濃度１００ｇ／ｌ、液温３０℃の希硫酸溶液を用い、浸漬時間３０秒として行った。
【００７２】
酸洗処理の終了したキャリア箔は、濃度５ｇ／ｌのカルボキシベンゾトリアゾールを含む、液温４０℃、ｐＨ５の水溶液に３０秒間浸漬して、表面に接合界面層を形成した。
【００７３】
接合界面層の形成が終了すると、接合界面層を形成したキャリア箔自体を、硬質ニッケルメッキ液中でカソード分極して、当該接合界面層上に９μｍ厚さの硬質ニッケルメッキ層を電解析出させた。このときの電解液及びメッキ条件は、以下のとおりである。
【００７４】
（硬質ニッケル電解メッキ浴組成）
ＮｉＳＯ４・６Ｈ２Ｏ     １６２ｇ／ｌ
ＮＨ４Ｃｌ                ２５ｇ／ｌ
Ｈ３ＢＯ３                 ３０ｇ／ｌ
（メッキ条件）
浴   温                   ３５℃
ｐＨ                      ４
電流密度                   １０Ａ／ｄｍ２
攪  拌                    あり
【００７５】
以上のようにして硬質ニッケル層を形成し、十分に水洗、乾燥し、キャリア箔付硬質ニッケル箔を得た。
【００７６】
得られたキャリア箔付硬質ニッケル箔について、キャリア箔を除去して、常態と、真空中で４００℃×１０時間加熱後の引張り強さ及び伸び率を評価した。その結果を示す。状態での引張り強さ１２０ｋｇｆ／ｍｍ２、伸び率４．８％、加熱後の引張り強さ９８ｋｇｆ／ｍｍ２、伸び率４．５％であった。なお、引張り強さ及び伸び率の測定はＩＰＣ−ＭＦ−１５０Ｆに定めるＩＰＣ−ＴＭ−６５０に定めるプリント配線板用銅箔の測定に準拠して行った。以下、測定方法に関しては同様である。
【比較例】
【００７７】
この比較例では、実施例の金属箔を、銅のみで形成したキャリア箔付銅箔を製造し、実施例と同様の評価を行った。従って、金属箔の形成以外は、実施例１と同様である。
【００７８】
金属層の形成は、接合界面層を形成したキャリア箔自体を、銅メッキ液中でカソード分極して、当該接合界面層上に９μｍ厚さの銅メッキ層を電解析出させた。このときの銅メッキ液には、銅濃度６５ｇ／ｌ、フリー硫酸濃度１５０ｇ／ｌ、塩素濃度２．０ｐｐｍ、液温４５℃の硫酸銅溶液を用い、電流密度１５Ａ／ｄｍ２の平滑メッキ条件で電解することにより行った。以上のようにして銅層を形成し、十分に水洗、乾燥し、キャリア箔付硬質ニッケル箔を得た。なお、このときの析出銅は、電解銅としてみたときには、最も引張り強さが高いとされているものである。
【００７９】
得られたキャリア箔付銅箔について、キャリア箔を除去して、常態と、真空中で４００℃×１０時間加熱後の引張り強さ及び伸び率を評価した。その結果を示す。状態での引張り強さ５２．８ｋｇｆ／ｍｍ２、伸び率６．３％、加熱後の引張り強さ３０．５ｋｇｆ／ｍｍ２、伸び率１２．４％であった。
【産業上の利用可能性】
【００８０】
本件発明に係るキャリア箔付金属箔は、キャリア箔が存在することで、集電体に加工される金属箔自体を薄くすることが可能であり、非水電解液二次電池の小型化に資することが出来る。しかも、金属箔部は、高温での加熱処理後においても高い引張り強さを維持することが可能である。そして、このキャリア箔付金属箔の金属箔部を、非水電解液二次電池用電極の集電体として用いることにより、二次電池の充放電に伴う膨張、収縮に対応することができ、その結果として得られる非水電解液二次電池に高い充放電特性を付与することができる。また、本発明の製造方法によって、上記キャリア箔付金属箔歩留まり良く安定して生産できる。
【図面の簡単な説明】
【００８１】
【図１】第１キャリア箔付金属箔の模式断面図。
【図２】第２キャリア箔付金属箔のバリエーションを例示した模式断面図。
【図３】本件発明に係るキャリア箔付金属箔を用いた非水電解液二次電池の集電体の製造フローを示す模式図。
【図４】本件発明に係るキャリア箔付金属箔を用いた非水電解液二次電池の集電体の製造フローを示す模式図。
【符号の説明】
【００８２】
１ａ  第１キャリア箔付金属箔
１ｂ  第２キャリア箔付金属箔
２    キャリア箔  
３    接合界面層
４    金属箔（層）
５    銅層
６    硬質ニッケル層（若しくはニッケル合金層）
７    活物質層
８    負極材
【図１】
2005353384.tif 000002
【図２】
2005353384.tif 000003
【図３】
2005353384.tif 000004
【図４】
2005353384.tif 000005